(57)【要約】【課題】  食品などの包装用容器の内側底面に敷設して内容物の滑動を防止するための滑り止めシートを提供する。【解決手段】  支持基板の少なくとも片面に、変性ビニル系樹脂エマルジョンから形成された滑り止め塗膜層を有することを特徴とする滑り止めシート。【選択図】      図１
0003115849.tif 000002
【実用新案登録請求の範囲】
【請求項１】
支持基板の少なくとも片面に、変性ビニル系樹脂エマルジョンから形成された滑り止め塗膜層を有することを特徴とする滑り止めシート。
【請求項２】
支持基板の両面に、変性ビニル系樹脂エマルジョンから形成された滑り止め塗膜層を有することを特徴とする請求項１記載の滑り止めシート。
【請求項３】
前記支持基板が和紙、洋紙、合成紙及び不織布からなる群から選択される素材から形成されていることを特徴とする請求項１又は２に記載の滑り止めシート。
【請求項４】
食品用包装容器の底面に敷設して使用されることを特徴とする請求項１〜３項の何れかに記載の滑り止めシート。
【考案の詳細な説明】
【技術分野】
【０００１】
本考案は滑り止めシートに関する。更に詳細には、本考案はケーキなどの菓子類の包装箱の内側底部に敷設してケーキなどの菓子類の滑動を防止するための滑り止めシートに関する。
【背景技術】
【０００２】
洋菓子店でケーキ類を購入すると、購入したケーキ類は持ち運び用の紙製包装箱（別名、キャリーボックス又はケーキボックスとも呼ばれる）に収納して購入者に手渡される。これは一般的にケーキ類が非常に衝撃に弱く壊れ易いので、キャリーボックスを開封するまでケーキ類の形状を保護するためである。
【０００３】
ケーキ類は油脂含有量の高い洋菓子なので、キャリーボックスの内壁面には油脂類が紙内に浸透することを防止するため、フィルムコーティングが施されている。また、ケーキ類によっては個別にアルミケース、パーチ、マフィンカップ、ラミカップ又はグラシンケースなどの包装材に入れられて販売されるが、このような包装材も油脂類が浸透し難いコーティング紙やアルミホイル又はプラスチックフィルムなどが使用されている。このため、包装材とキャリーボックスのフィルムコーティング面との間の摩擦係数は非常に低く、包装材で個別包装されたケーキ類はキャリーボックス内を滑動し易くなり、ケーキ類を衝撃から保護することが難しくなる。
【０００４】
このため、キャリーボックス内でケーキ類が動いてキャリーボックス側壁面に衝突しないように、出来るだけケーキ間に隙間が生じないようにケーキ同士を密着させて収納するか、又はケーキ間の隙間に緩衝材を入れることにより、キャリーボックス内をケーキ類が動かず、ケーキ類の原型を保つような工夫が施されている。
【０００５】
しかし、ケーキ類にも様々な形状のものがあり、必ずしもケーキ同士を密着させた場合に隙間無く収納することができないこともあり、また、キャリーボックスのサイズによっては収納されるケーキの個数により大きな隙間が生じてしまうことがある。隙間を埋めるために多量の緩衝材を使用するのは極めて不経済である。
【０００６】
ゴムなどの素材からなる滑り止めシートは存在するが、このようなゴム製滑り止めシートは食品の包装用容器内で使用することはできない。食品衛生上全く問題無く食品包装用容器内で使用することができ、しかも安価な滑り止めシートの開発が強く求められてきたが未だ満足のいくものは得られていない。
【考案の開示】
【考案が解決しようとする課題】
【０００７】
従って、本考案の目的は、食品などの包装用容器の内側底面に敷設して内容物の滑動を防止するための滑り止めシートを提供することである。
【課題を解決するための手段】
【０００８】
前記課題を解決するための手段として請求項１に係る考案は、支持基板の少なくとも片面に、変性ビニル系樹脂エマルジョンから形成された滑り止め塗膜層を有することを特徴とする滑り止めシートである。
【０００９】
この滑り止めシートによれば、変性ビニル系樹脂エマルジョンから形成された滑り止め塗膜層の表面が非常に滑り難い特性を有するので、この塗膜層上に物品を載置すると物品の滑動を効果的に抑制することができる。
【００１０】
前記課題を解決するための手段として請求項２に係る考案は、支持基板の両面に、変性ビニル系樹脂エマルジョンから形成された滑り止め塗膜層を有することを特徴とする請求項１記載の滑り止めシートである。
【００１１】
この滑り止めシートによれば、支持基板の両面に変性ビニル系樹脂エマルジョンから形成された滑り止め塗膜層が存在するため、紙製滑り止めシート自体もキャリーボックスの底面にしっかりと定着されので、搬送中に紙製滑り止めシート自体がキャリーボックス内でズレたり、皺が寄ったりすることが効果的に防止される。また、紙製滑り止めシートをキャリーボックス内底面に敷設する際、裏表を区別する必要が無くなり、使い勝手が向上する。
【００１２】
前記課題を解決するための手段として請求項３に係る考案は、前記支持基板が和紙、洋紙、合成紙及び不織布からなる群から選択される素材から形成されていることを特徴とする請求項１又は２に記載の滑り止めシートである。
【００１３】
この滑り止めシートによれば、支持基板が可撓性を有し、取り扱い性に優れるばかりか、安価な和紙、洋紙、合成紙又は不織布から形成されているので、使用し易いばかりでなく、コストも低く抑えることができる。
【００１４】
前記課題を解決するための手段として請求項４に係る考案は、食品用包装容器の底面に敷設して使用されることを特徴とする請求項１〜３項の何れかに記載の滑り止めシートである。
【００１５】
この滑り止めシートによれば、食品包装容器内に収納される食品類の滑動を効果的に抑制することができるばかりか、食品衛生上全く問題無く食品包装用容器内で使用することができ、しかも安価なため包装コストを殆ど上昇させず、使用後はダイオキシンなどの有害物質を全く発生すること無く、焼却処理することにより簡単に廃棄することができる。
【考案の効果】
【００１６】
本考案の滑り止めシートは、変性ビニル系樹脂エマルジョンから形成された滑り止め塗膜層の存在により食品類の滑動を効果的に抑制することができるばかりか、食品衛生上全く問題無く食品包装用容器内で使用することができ、しかも安価であり、使用後はダイオキシンなどの有害物質を全く発生すること無く、焼却処理することにより簡単に廃棄することができる。
【考案を実施するための最良の形態】
【００１７】
以下、図面を参照しながら本考案の滑り止めシートについて具体的に説明する。図１は本考案の滑り止めシートの実施態様の一例の部分概要断面図である。本考案の滑り止めシート１は基本的に支持基板３と、この支持基板上面の滑り止め塗膜層５とからなる。
【００１８】
図示されていないが、支持基板３の両面に滑り止め塗膜層５を有する滑り止めシートを作製することもできる。このように両面に滑り止め塗膜層５を有する滑り止めシートは、キャリーボックス内底面に敷設する際、裏表を区別する必要が無くなり、使い勝手が向上する。また、滑り止めシート自体もキャリーボックスの底面にしっかりと定着されので、搬送中に滑り止めシート自体がキャリーボックス内でズレたり、皺が寄ったりすることが効果的に防止される。
【００１９】
図２は本考案の滑り止めシート１の使用状態の一例を例示する概要断面図である。本考案の滑り止めシート１はキャリーボックス１００の内側底面上に載置される。本考案の紙製滑り止めシート１はキャリーボックス１００の内側底面のサイズに合わせて予めカットされている。従って、キャリーボックス１００のサイズに適合した滑り止めシート１を選択してキャリーボックス１００の内側底面上に載置すればよい。その後、滑り止め塗膜層５の上面にケーキ１１０を載置する。ケーキ１１０は例えば、パーチ１２０に入れられている。パーチの下面は平滑なので滑りやすいが、本考案の滑り止めシート１の滑り止め塗膜層５と接触しているため、パーチとの間の摩擦抵抗が高くなり、パーチに入れられたケーキがキャリーボックス１００内で不用意に滑動することが阻止又は抑制される。
【００２０】
本考案の滑り止めシート１を製造するのに使用される支持基板３は可撓性を有し、容易にカットできる素材から形成することが好ましい。例えば、支持基板３は、取り扱い性とコスト面から、和紙、洋紙、合成紙、不織布などの素材から形成されていることが好ましい。支持基板３の厚さは８０μｍ〜１．０ｍｍ程度であることが好ましい。支持基板３の厚さが８０μｍ未満では薄すぎて取り扱い難くなる。一方、支持基板３の厚さが１．０ｍｍ超の場合、コスト高となり不経済である。
【００２１】
支持基板３の表面に塗布される変性ビニル系樹脂は例えば、塩化ビニル、フッ化ビニル、臭化ビニル、沃化ビニル、酢酸ビニル、プロピオン酸ビニル、酪酸ビニル、カプロン酸ビニル、カプリル酸ビニル、カプリン酸ビニル、ラウリン酸ビニル、ミリスチン酸ビニル、ステアリン酸ビニル、シクロヘキサンカルボン酸ビニル、ピバリン酸ビニル、オクチル酸ビニル、モノクロロ酢酸ビニル、アジピン酸ビニル、メタクリル酸ビニル、クロトン酸ビニル、ソルビン酸ビニル、安息香酸ビニル、桂皮酸ビニル、エチレンビニルアルコール、エチレンビニルアセテート及び塩化ビニリデンなどである。これらのうち、塩化ビニル、酢酸ビニル、塩化ビニリデン、エチレンビニルアルコール及びエチレンビニルアセテートが好ましい。この変性ビニル系樹脂をエマルジョンの性状にして使用する。すなわち、変性ビニル系樹脂エマルジョンとは、水を媒体とし、水とは混合しない変性ビニル系樹脂粒子が親水性と親油性を有する乳化剤を介在させることにより、樹脂が水の中に均一に、かつ、安定的に分散した状態のものである。この変性ビニル系樹脂エマルジョンを支持基板３の少なくとも片面に塗布し、乾燥させると、滑り止め塗膜層５が形成される。
【００２２】
支持基板３への変性ビニル系樹脂エマルジョンの塗布方法は、例えば、ブラシコーター、スプレーコーター、エアレススプレーコーター、ロールコーター、バーコーター、リンガーロールコーター、ナイフコーター、キスロールコーター、スクイズロールコーター、グラビアコーター、リバースロールコーター、カーテンコーター、エアナイフコーターなど任意の方法を使用することができる。変性ビニル系樹脂エマルジョンの乾燥方法も特に限定されない。風乾、温風乾燥など周知慣用の方法で乾燥させることができる。
【００２３】
支持基板３への変性ビニル系樹脂エマルジョンの塗布量は例えば、１．０ｇ／ｍ２〜８．０ｇ／ｍ２の範囲内であることが好ましい。変性ビニル系樹脂エマルジョンの塗布量が１．０ｇ／ｍ２未満の場合、乾燥後に形成される塗膜の厚さが薄すぎて十分な滑り止め効果が得られない。一方、変性ビニル系樹脂エマルジョンの塗布量が８．０ｇ／ｍ２超の場合、乾燥後に形成される塗膜の滑り止め効果が飽和し、不経済となる。
【実施例１】
【００２４】
坪量１８０ｇ／ｍ２ 、厚さ０．２ｍｍの原紙の片面に、変性ビニル系樹脂として、酢酸ビニルを含有するエマルジョンを３．５ｇ／ｍ２の塗布量でロールコートし、風乾させて、変性ビニル系樹脂エマルジョンからなる滑り止め塗膜層を形成させた。この滑り止め塗膜層を有する原紙から２０ｃｍｘ１０ｃｍのサイズの滑り止めシートを切り出した。比較例として、滑り止め塗膜層を有しない同じ原紙から同じサイズのシートを切り出した。
本考案による滑り止めシート上にパーチに入れられたショートケーキを載せ、シートの片側を持ち上げてシートを徐々に傾斜させてケーキが滑り始める角度を測定した。同様に、比較例のシートでも同じ実験を行った。その結果、本考案による滑り止めシートではシートが５０゜にまで傾斜されるとケーキが滑り始めるのに対して、比較例のシートではシートが２０゜にまで傾斜されるとケーキが滑り始めてしまった。このことから、本考案の滑り止めシートの滑り止め効果が確認できた。
【産業上の利用可能性】
【００２５】
本考案の滑り止めシートはケーキなどの菓子類のキャリーボックスの内側底面に敷設して、菓子類が箱内で不用意に滑動することを防止するのに好適である。しかし、本考案の滑り止めシートは菓子類だけでなく、その他の食品類全般についても使用できる。
【図面の簡単な説明】
【００２６】
【図１】本考案の滑り止めシートの一例の部分概要断面図である。
【図２】図１に示された滑り止めシートの使用例の一例を示す部分概要断面図である。
【符号の説明】
【００２７】
１  本考案の滑り止めシート
３  支持基板
５  変性ビニル系樹脂エマルジョンから形成された滑り止め塗膜層
１００  キャリーボックス
１１０   ケーキ
１２０   パーチ
【図１】
0003115849.tif 000003
【図２】
0003115849.tif 000004